(57)【要約】【課題】プリプレス金型内部の転写フィルムの金型内部転写方法を提供する。【解決手段】主に、金型内部のプリプレス転写フィルムの作製ステップと、製品の形状に従い金型内部のプリプレス転写フィルムをプリプレス成形し、金型内部のプリプレス転写フィルムと製品の形状とを調合させるプロセスと、プリプレス成形部を裁断するステップと、射出成形金型に取り付けて、射出成形するときに、金型内部のプリプレス転写フィルムとプラスチック材料とを結合させるステップと、イジェクトするときに金型内部のプリプレス転写フィルムの外面層と剥離層を剥がして、フィルムと印刷層のみをプラスチック材料の表面に貼りあわせステップとを含む。本発明に係るプリプレス金型内部の転写フィルムの金型内部転写方法は、転写フィルムのしわまたは割れを防止でき、製品表面に滑らかな効果を実現できる。【選択図】図５
2011046057.tif 000002
【特許請求の範囲】
【請求項１】
外面から内面に順をおって、基層、剥離層、硬化層、印刷層と、接着層とを含む、金型内部のプリプレス転写フィルムの作製ステップと、
金型内部のプリプレス転写フィルムを製品の形状に従い、プリプレス成形することによって、金型内部のプリプレス転写フィルムと射出成形製品の外面形状とを調合させる、プリプレス成形のステップと、
金型内部のプリプレス転写フィルムのプリプレス成形部を裁断し、単片に分離する、プリプレス成形部の裁断ステップと、
プリプレス成形部を射出成形金型の型穴に取り付け、溶融プラスチック材料を型穴に注入し、プラスチック材料と金型内部のプリプレス転写フィルムの接着層とを結合し、プラスチック材料を凝固させ成形する、型穴への取り付け及び射出成形ステップと、
凝固し成形されたプラスチック材料をイジェクトした後に、金型内部のプリプレス転写フィルムの基層、剥離層を剥がす、イジェクトと表面基層の剥がすステップとを含む、プリプレス金型内部の転写フィルムの金型内部転写方法。
【請求項２】
前記金型内部のプリプレス転写フィルムは、硬化層と接着層との間は、さらに金属層を含むことを特徴とする、請求項１記載のプリプレス金型内部の転写フィルムの金型内部転写方法。
【請求項３】
前記プリプレス成形方法は、加熱加圧成形、真空成形高圧成形を含むことを特徴とする、請求項１記載のプリプレス金型内部の転写フィルムの金型内部転写方法。
【請求項４】
外面から内面に順をおって、基層、剥離層、硬化層、印刷層と、接着層とを含む、金型内部のプリプレス転写フィルムの作製ステップと、
金型内部のプリプレス転写フィルムのプリプレス成形部をあらかじめに裁断し、単片に分離する、プリプレス成形部の裁断ステップと、
裁断された金型内部のプリプレス転写フィルムを製品の形状に従い、プリプレス成形することにより、金型内部のプリプレス転写フィルムと射出成形製品の外面形状とを調合させる、プリプレス成形のステップと、
プリプレス成形部を射出成形金型の型穴に取り付け、溶融プラスチック材料を型穴に注入し、プラスチック材料と金型内部のプリプレス転写フィルムの接着層とを結合し、プラスチック材料を凝固させて成形する、型穴への取り付けと射出成形のステップと、
凝固し成形されたプラスチック材料をイジェクトした後に、金型内部のプリプレス転写フィルムの基層、剥離層を剥がす、イジェクトと表面基層の剥がすステップとを含む、プリプレス金型内部転写フィルムの金型内部転写方法。
【請求項５】
前記金型内部のプリプレス転写フィルムは、硬化層と接着層との間は、さらに金属層を含むことを特徴とする、請求項４記載のプリプレス金型内部の転写フィルムの金型内部転写方法。
【請求項６】
前記プリプレス成形方法は、加熱加圧成形、真空成形高圧成形を含むことを特徴とする、請求項４記載のプリプレス金型内部の転写フィルムの金型内部転写方法。
【発明の詳細な説明】
【技術分野】
【０００１】
本発明は一種のプリプレス金型内部の転写フィルムの金型内部転写方法に係り、特に一種の射出成型金型内部に取り付け、プラスチック材料と一緒に成形するプリプレス金型内部の転写フィルムの金型内部転写方法に関する。
【背景技術】
【０００２】
このごろ、プラスチックで成形された製品（携帯電話機またはノートパソコンのケーシングなど）の表面に、美しい印刷図案または保護フィルムを印刷されているのを良く見かける。その図案の印刷方法は数種類がある。良く見かけるものは、図１に示すように、転写膜をロールごとに射出成型機の上部またはその一端に取り付けて、転写フィルム１０とその印刷層１０１を第１金型２０の型穴２０１の前方に引き込むステップと、図２に示すように、射出成形のときは、第２金型３０を第１金型２０の型穴２０１の前方に結合させ、この第２金型３０のダイブロック３０１より、転写フィルム１０と印刷層１０１とを軽く押し込み、型穴２０１に進入した後に、第２金型３０より溶融プラスチック材料４０を型穴２０１に注入し、プラスチック材料４０によって、転写フィルム１０と印刷層１０１を同時に広げて、転写フィルム１０と印刷層１０１をプラスチック材料４０の表面に貼り付けるステップと、図３に示すように、プラスチック材料４０を凝固させた後に、第２金型３０とプラスチック材料４０とを第１金型２０から引き離すと共に、転写フィルム１０の印刷層１０１をプラスチック材料４０の表面に粘着するステップと、図４に示すように、オペレータによって、成形済みのプラスチック材料４０を取り外して、表面に印刷層１０１を備える製品が出来上がるステップとを含む。
【０００３】
しかしながら、公知技術に係る金型内部の転写フィルムの転写方法は、第２金型３０のダイブロック３０１と溶融プラスチック材料４０によって、転写フィルム１０と印刷層１０１を広げるため、転写フィルム１０とインクの伸縮に制限があり、浅い鍋形状、しかも縁が滑らかなケーシング製品のみに適用できる。奥行きの深いケーシングまたはその表面に溝やリブまたは縁部が小さいケーシングに適用とすると、第１金型２０の型穴２０１の構造が深く、複雑なため、プラスチック材料４０によって、転写フィルム１０と印刷層１０１を広げるときに、転写フィルム１０に、しわまたは割れを引き起こし、製品に傷が残る。そのため、公知技術に係る金型内部の転写フィルムの転写方法は、今日の製品ニーズを満たせないことが分かる。
【発明の概要】
【発明が解決しようとする課題】
【０００４】
金型内部のプリプレス転写フィルムの作製と、プリプレス成形と、プリプレス成形部の裁断と、型穴に取り付けての成形と、イジェクト及び表面基層の剥離ステップとを含むことにより、金型内部のプリプレス転写フィルムの転写技術は、表面に溝、リブその他構造上または縁部の丸みが小さい外観製品への適用を可能にし、金型内部のプリプレス転写フィルムの射出成形によって、しわまたは割れを防止し、応用分野が広くなり、かつ外観関係製品の表面が滑らかの効果を実現できる、一種のプリプレス金型内部の転写フィルムの金型内部の転写方法を提供することを本発明の主な目的とする。
【課題を解決するための手段】
【０００５】
前記目的を達成するため、本発明の実施方法は、イ、あらかじめ外側から内側に順をおって、基層、剥離層、硬化層、印刷層と、接着層の金型内部のプリプレス転写フィルムを含む、金型内部のプリプレス転写フィルムの作製ステップと、ロ、金型内部のプリプレス転写フィルムを製品形状に従い、プリプレス成形させ、金型内部のプリプレス転写フィルムと射出成形品の表面とを調合させる、プリプレス成形ステップと、ハ、金型内部のプリプレス転写フィルムのプリプレス成形部を裁断分離して、単片にするステップと、ニ、プリプレス成形部を射出成形金型の型穴に取り付けて、溶融プラスチック材料を型穴に注入し、プラスチック材料と金型内部のプリプレス転写フィルムの接着層とを結合し、プラスチック材料を凝固させて成形する、型穴への取り付け及び成形ステップと、ホ、凝固し成形されたプラスチック材料の製品をイジェクトした後、金型内部のプリプレス転写フィルムの基層、剥離層を剥がす、イジェクトと表面基層の剥がしステップとを含む。
【０００６】
前記プリプレス金型内部の転写フィルムの金型内部転写方法は、金型内部のプリプレス転写フィルムは加熱加圧成形、真空成形または高圧成形方式により、金型内部のプリプレス転写フィルムと射出成形品の表面とを調合することによって、その後の射出成形金型内部で射出成形するときに、溶融プラスチック材料が金型内部のプリプレス転写フィルムを過度に広げることがないため、金型内部のプリプレス転写フィルムがプラスチック材料の表面のしわまたは割れを防止でき、外観製品表面の滑らかな効果を実現できる。さらに、本発明に係る金型内部のプリプレス転写フィルムは、プリプレス成形によるため、あらかじめ製品上に深い外形、表面にリブ、凹み溝または小円コーナーなどの構造に形成するなど、金型内部のプリプレス転写フィルムの応用分野において、より広く利用できる。
【０００７】
一種のプリプレス金型内部の転写フィルムの金型内部転写方法は、金型内部のプリプレス転写フィルムを作製した後に、製品の形状に従い、金型内部のプリプレス転写フィルムのプリプレス成形を行い、金型内部のプリプレス転写フィルムと製品と射出成形品の表面とを調合させ、プリプレス成形部を裁断して、射出成形金型に取り付け、射出成形のときに、金型内部のプリプレス転写フィルムをプラスチック材料と結合させ、イジェクトのときに、金型内部のプリプレス転写フィルム外面の基層と剥離層とを剥がして、フィルムと印刷層とをプラスチック材料の表面に残す。
【発明の効果】
【０００８】
本発明に係るプリプレス金型内部の転写フィルムの金型内部転写方法は、転写フィルムのしわまたは割れを防止でき、外観関係製品表面の滑らかな効果を実現できる。
【図面の簡単な説明】
【０００９】
【図１】公知技術に係る金型内部の転写フィルムの転写方法の態様図その一である。
【図２】公知技術に係る金型内部の転写フィルムの転写方法の態様図その二である。
【図３】公知技術に係る金型内部の転写フィルムの転写方法の態様図その三である。
【図４】公知技術に係る金型内部の転写フィルムの転写方法の態様図その四である。
【図５】本発明に係る金型内部の転写方法の実施ステップ概略図である。
【図６】本発明に係る金型内部の転写フィルムの好ましい実施例その一である。
【図７】本発明に係る金型内部の転写フィルムの好ましい実施例その二である。
【図８】本発明に係る金型内部プリプレス転写フィルムのプリプレス成形の態様図である。
【図９】本発明に係る金型内部のプリプレス転写フィルムを型穴に取り付けた態様図である。
【図１０】本発明に係るプラスチック材料を金型内部での射出成型の態様図である。
【図１１】本発明に係る金型内部のプリプレス転写フィルムとプラスチック材料が、金型を開けた態様図である。
【図１２】本発明に係る金型内部のプリプレス転写フィルムとプラスチック材料を金型からイジェクトする態様図である。
【図１３】本発明に係る金型内部のプリプレス転写フィルムとプラスチック材料が結合される態様図である。
【図１４】本発明に係る表面基層を剥がした態様図である。
【図１５】本発明に係る転写方法もう一つの実施ステップ図である。
【発明を実施するための形態】
【００１０】
図５に示すように、本発明に係るプリプレス金型内部の転写フィルムの金型内部転写方法の好ましい実施例のステップについては順をおって、説明する。
【００１１】
＜イ＞図６に示すように、外面から内面に順をおって、基層１、剥離層２、硬化層３、印刷層４と接着層５を含む、金型内部のプリプレス転写フィルム１０を作製するステップである。前記基層は、たとえば、テレフタル酸ポリエチレン（ｐｏｌｙｅｔｈｙｌｅｎｅ  ｔｅｒｅｐｈｔｈａｌａｔｅ，  ＰＥＴ）、ポリメタクリル酸メチル（ｐｏｌｙｍｅｔｈｌｍｅｔｈａｃｒｙｌａｔｅ，  ＰＭＭＡ）、ポリカーボネート（Ｐｏｌｙｃａｒｂｏｎａｔｅ，  ＰＣ）またはポリスチレン（Ｐｏｌｙｓｔｙｒｅｎｅ，  ＰＳ）などの高分子重合体または無機化合物であり、剥離層２は親水性または親油性、かつ剥離特性を有する透明または色付き樹脂層を使用し、その材質はポリビニルアルコール（Ｐｏｌｙｖｉｎｙｌ  ａｌｃｏｈｏｌ）、ポリ酢酸ビニル（Ｐｏｌｙｖｉｎｙｌ  ａｃｅｔａｔｅ，  ＰＶＡ）などであり、硬化層３は熱硬化樹脂重合体および／または熱可塑性樹脂重合体の高分子化学反応部材からなるフィルムまたはセンサーフィルム（ＰＵ、ＵＰ及びＰＳその他高分子重合体）である。印刷層４は吹き付け塗装、シルク印刷、オフセット印刷、凸版印刷またはグラビア印刷、あるいは各種の塗装機械によって、硬化層３上に塗布するか、または吹き付け塗装、印刷、塗布もしくはプリンタによって、図案を硬化フィルム層３上へ直接に出力印字する。その内容は、図案、文字、符号または数字などの図案である。接着層５は吹き付け塗装、塗布または印刷手段により、印刷層４内面に印刷することにより、射出成形金型に取り付ける金型内部のプリプレスの転写フィルムを形成する。本発明は図７に示すように、硬化層３と接着層５との間には、さらに金属層６を設けることができる。前記金属層６にはコンピュータによって必要な図案を作成した後、スパッタリング、蒸着、電気メッキまたはプリンタ印字方式により、硬化層３または印刷層４の内面に印字することにより、電磁妨害（Ｅｌｅｃｔｒｏｍａｇｎｅｔｉｃ  Ｄｉｓｔｕｒｂａｎｃｅ，  ＥＭＩ）防止と各種の外観図案変化の効果を有する。
【００１２】
＜ロ＞本発明は図８に示すように、金型内部のプリプレス転写フィルム１０を製品の形状に従って、プリプレス成形を行う、金型内部のプリプレス転写フィルム１０を射出成形製品の外観形状との調合を図るため、金型でプリプレス成形する方法は、加熱加圧成形、高圧成形などを含む。
【００１３】
＜ハ＞プリプレス成形部を裁断し、金型内部のプリプレス転写フィルム１０のプリプレス成形部を単片に裁断分離して、金型内部のプリプレス転写フィルム１０を射出成形金型へ取り付ける。
【００１４】
＜ニ＞図９と図１０に示すように、型穴への取り付けと射出成形は、金型内部のプリプレス転写フィルム１０のプリプレス成形部を射出成形金型２０の型穴２０１に取り付けて、溶融プラスチック材料４０を型穴２０１に注入し、プラスチック材料４０と金型内部のプリプレス転写フィルム１０の接着層５とを結合させ、プラスチック材料が凝固し成形された後に、イジェクトする。
【００１５】
＜ホ＞図１１と図１２に示すように、イジェクトと表面基層１の剥離は、凝固し成形されたプラスチック材料４０の製品をイジェクトした後に、図１３に示す通り、金型内部のプリプレス転写フィルム１０は接着層５によって、プラスチック材料４０と結合される。さらに、図１４に示すように、金型内部のプリプレス転写フィルム１０の基層１を剥がすことにより、基層１は、剥離層２の剥離特性によって、硬化層３から分離される。
【００１６】
前記プリプレス金型内部の転写フィルムの金型内部転写方法によって、金型内部のプリプレス転写フィルム１０は加熱加圧成形、真空成形または高圧成形方法を介して、金型内部のプリプレス転写フィルム１０と射出成形品の表面形状とを調合し、その後の射出成形金型２０内部にて、射出成形するときは、溶融プラスチック材料４０は金型内部のプリプレス転写フィルムを過度に広げることがないため、金型内部のプリプレス転写フィルム１０がプラスチック材料４０の表面にしわまたは割れを防止でき、製品表面の滑らかな効果を実現できる。さらに、本発明に係る金型内部のプリプレス転写フィルム１０は、プリプレス成形されているため、あらかじめに製品により深い外形、表面にリブ、凹み溝または小円コーナーなどの構造に形成した後に、金型内部に取り付けて成形することにより、金型内部のプリプレス転写フィルムの応用分野をより広く利用できる。
【００１７】
さらに、図１５に示すように、本発明の実施ステップは、プリプレス成形部をあらかじめに裁断してから、プリプレス成形を行うように変更することができる。つまり、＜イ＞金型内部のプリプレス転写フィルム１０を作製する。＜ロ＞プリプレス成形部を裁断する。＜ハ＞プリプレス成形。＜ニ＞型穴に取り付けて射出成形する。＜ホ＞イジェクトと表面基層１を剥がす、というステップも同じく前記効果を実現できる。
【符号の説明】
【００１８】
＜本発明＞
１         基層
１０       金型内部のプリプレス転写フィルム
２         剥離層
３         硬化層
４         印刷層
５         接着層
６         金属層
２０       射出成形金型
２０１     型穴
４０       プラスチック材料
＜従来技術＞
１０      転写フィルム
１０１    印刷層
２０      第１金型
２０１    型穴
３０      第２金型
３０１    ダイブロック
４０      プラスチック材料
【図１】
2011046057.tif 000003
【図２】
2011046057.tif 000004
【図３】
2011046057.tif 000005
【図４】
2011046057.tif 000006
【図５】
2011046057.tif 000007
【図６】
2011046057.tif 000008
【図７】
2011046057.tif 000009
【図８】
2011046057.tif 000010
【図９】
2011046057.tif 000011
【図１０】
2011046057.tif 000012
【図１１】
2011046057.tif 000013
【図１２】
2011046057.tif 000014
【図１３】
2011046057.tif 000015
【図１４】
2011046057.tif 000016
【図１５】
2011046057.tif 000017